(57)【特許請求の範囲】
【請求項１】
正極合剤中に正極活物質として、二酸化マンガンとオキシ水酸化ニッケルを含み、前記オキシ水酸化ニッケルはコバルトと亜鉛のみを含有し、前記二酸化マンガンと前記オキシ水酸化ニッケルとの割合［ＭｎＯ２：ＮｉＯＯＨ］が重量比で２５：７５〜５０：５０の範囲で混合され、［負極理論容量／正極理論容量］で示される理論電気容量比が1.１０から１．０６であることを特徴とするアルカリ一次電池。
【請求項２】
正極合剤中に正極活物質として、二酸化マンガンとオキシ水酸化ニッケルを含み、前記オキシ水酸化ニッケルは下記のＡ群に挙げられた元素のうち少なくとも１種類とコバルトと亜鉛とを含有し、前記二酸化マンガンと前記オキシ水酸化ニッケルとの割合［ＭｎＯ２：ＮｉＯＯＨ］が重量比で２５：７５〜５０：５０の範囲で混合され、［負極理論容量／正極理論容量］で示される理論電気容量比が１．１０から１．０６であることを特徴とするアルカリ一次電池。
｛Ａ群：Ａｌ，Ｃａ，Ｍｇ，Ｔｉ，Ｓｃ，Ｆｅ，Ｍｎ，Ｙ，Ｙｂ，Ｅｒ｝
【発明の詳細な説明】
【０００１】
【発明の属する技術分野】
本発明は、正極合剤中にオキシ水酸化ニッケルを含むアルカリ一次電池に係わり、特に高容量化と高負荷特性の向上とを図る技術に関するものである。
【０００２】
【従来の技術】
現在、高出力特性を有しているアルカリ一次電池としては、正極活物質に二酸化マンガンを、負極活物質に亜鉛を、電解液としてアルカリ水溶液をそれぞれ用いたアルカリマンガン電池が主流となっているが、近年にあっては、デジタルカメラや情報通信端末等をはじめとする携帯機器の高性能化に伴い、その電源として用いられているアルカリマンガン電池に対しても、高負荷特性の更なる向上、および高容量化の要求が増大してきている。
【０００３】
そのような要求に応える有効な手段の一つに、活物質充填量の増加が挙げられる。特に負極充填量を増加することは、高負荷特性を高める手段として有効である。
【０００４】
しかし、［負極理論容量／正極理論容量］で示される理論電気容量比を高くし過ぎると、すなわち正極充填量に対し負極充填量を高め過ぎると、過放電時において正極活物質が先に使い果たされることになる。そして、残った負極活物質による負極反応の対となる電気化学反応がガス発生を伴う場合には、電池内圧の上昇により漏液発生が起こる。これ故、電池の安全性・信頼性を保つためには理論電気容量比を一定値以下にする必要があり、負極充填量に制限をかけざるを得ない。このように、負極側の改善としての充填量増加による高容量化・高負荷特性向上には上限がある。
【０００５】
また、もう一つの手段として、正極側の改善という点から、正極活物質にβ型やγ型のオキシ水酸化ニッケルを適用することが古くから注目され、アルカリ二次電池に適用することが検討されている（特開昭５３−３２３４７号公報、特開昭５５−３０１３３号公報等参照）。ここで、上記従来のβ型やγ型の従来のオキシ水酸化ニッケルは、高温下に長時間放置すると自己放電のために電池容量が減少してしまうという問題があり、当該自己放電による容量減少は一次電池にとっては、電池機能の消失を意味することになるため、アルカリ一次電池の正極材料としては採用し得ないものとされていた。
【０００６】
そこで、本発明者等は、高温下に長時間放置した場合に生じる自己放電の改善を目的として、オキシ水酸化ニッケルに対して詳細な種々の実験などを行って研究開発を進め、検討を重ねた結果、コバルトと亜鉛とを同時にオキシ水酸化ニッケルに含有させることで、自己放電の抑制が図れて一次電池への適用が可能になることを知得し、当該コバルトと亜鉛とを含有させたオキシ水酸化ニッケルを正極材料に適用したアルカリ一次電池についての提案を既にしている。
【０００７】
そして、上記の二つの手段、つまり負極の充填量を増加することと、正極活物質にオキシ水酸化ニッケルを使用することとを組み合わせることで、アルカリ一次電池のさらなる高容量化と高負荷特性の向上とを図ることが可能となる。
【０００８】
【発明が解決しようとする課題】
ただし、上記両者で異なる点としては次のことが挙げられる。即ち、両者の放電反応を１電子反応とした場合の重量当たり理論容量は、二酸化マンガン：３０８ｍＡｈ／ｇ、オキシ水酸化ニッケル：２９２ｍＡｈ／ｇとなる。しかし、実際に、亜鉛を負極活物質として用い、アルカリ一次電池として構成された場合には、二酸化マンガンの放電反応は１電子反応よりも大きくなり得る。一方、オキシ水酸化ニッケルの放電反応は１電子反応を超えることはない。よってオキシ水酸化ニッケルを用いる場合には、二酸化マンガンを用いる場合よりも理論電気容量比を低く抑える必要がある。
【０００９】
ここで、従来検討されていたコバルトと亜鉛とを含有させていないオキシ水酸化ニッケルを正極活物質として構成した電池では、正極利用率、自己放電による正極容量減少などの問題から（特に高温保存された場合）、その正極容量減少分に見合うだけ負極充填量を抑えておく必要がある。
【００１０】
以上の二つの理由から、正極活物質にオキシ水酸化ニッケルを用いた場合には、負極充填量の増加による高容量化・高負荷特性は抑えて、過放電時の安全性・信頼性を確保せざるを得なかった。
【００１１】
即ち、従来検討されていたオキシ水酸化ニッケルを正極活物質として構成した電池では、正極利用率、自己放電による正極容量減少などの問題から、過放電時の安全性・信頼性を保つためには電池構成としての理論電気容量比を低く抑えなければならなかった。そのため負極活物質の充填量に制限がかかり、高容量化、高負荷特性などを十分に達成できないものであった。
【００１２】
本発明は、上記のような従来の課題に鑑みてなされたものであり、その目的は、高容量化・高負荷特性の向上を図りつつ、過放電時の安全性・信頼性を確保し得る、コバルトと亜鉛とを含有させたオキシ水酸化ニッケルを用いたアルカリ一次電池を提供することにある。
【００１３】
【課題を解決するための手段】
上記の目的を達成するために、請求項１に係る発明では、正極合剤中に正極活物質として、二酸化マンガンとオキシ水酸化ニッケルを含み、前記オキシ水酸化ニッケルはコバルトと亜鉛のみを含有し、前記二酸化マンガンと前記オキシ水酸化ニッケルとの割合［ＭｎＯ２：ＮｉＯＯＨ］が重量比で２５：７５〜５０：５０範囲で混合されたアルカリ一次電池を、その［負極理論容量／正極理論容量］で示される理論電気容量比を１．１０から１．０６として構成する。
【００１５】
請求項２に係る発明では、正極合剤中に正極活物質として、二酸化マンガンとオキシ水酸化ニッケルを含み、前記オキシ水酸化ニッケルは下記のＡ群に挙げられた元素のうち少なくとも１種類とコバルトと亜鉛とを含有し、前記二酸化マンガンと前記オキシ水酸化ニッケルとの割合［ＭｎＯ２：ＮｉＯＯＨ］が重量比で２５：７５〜５０：５０範囲で混合されたアルカリ一次電池を、その［負極理論容量／正極理論容量］で示される理論電気容量比を１．１０から１．０６として構成する。
｛Ａ群：Ａｌ，Ｃａ，Ｍｇ，Ｔｉ，Ｓｃ，Ｆｅ，Ｍｎ，Ｙ，Ｙｂ，Ｅｒ｝
【００１７】
即ち、本発明では、コバルトと亜鉛、若しくは更にＡｌ，Ｃａ，Ｍｇ，Ｔｉ，Ｓｃ，Ｆｅ，Ｍｎ，Ｙ，Ｙｂ，Ｅｒのうちの少なくともいずれか１つを含有させてなるオキシ水酸化ニッケルをアルカリ一次電池の正極活物質に用いることで、正極の利用率の向上と自己放電率の低減化とを図りつつ、従来のコバルトと亜鉛等とを含有させていないオキシ水酸化ニッケルを用いる場合よりも理論電気容量比を高めることができ、しかも当該高容量化・高負荷特性の改善を図った電池構成としても、過放電時の安全性・信頼性を確保することが可能となる。つまり、理論電気容量比には安全性・信頼性を確保できる上限値があるが、この上限値は用いる活物質に依存し、コバルトと亜鉛とを含有させたオキシ水酸化ニッケルの方が、従来のコバルトと亜鉛とを含有させていないオキシ水酸化ニッケルよりも上限値が高く、この上限値が高い分だけ高負荷特性を向上させることができる。
【００１８】
また、既存のアルカリ電池に対し、正極の二酸化マンガンにオキシ水酸化ニッケルを混合することで高負荷特性を増大させることが可能である。その場合には正極の総理論容量は充填した二酸化マンガンとオキシ水酸化ニッケルの各理論容量の和となる。その際に、本発明のように、コバルトと亜鉛、若しくは更にＡ群（Ａ群：Ａｌ，Ｃａ，Ｍｇ，Ｔｉ，Ｓｃ，Ｆｅ，Ｍｎ，Ｙ，Ｙｂ，Ｅｒ）のうちの少なくともいずれか１つの元素を含有させたオキシ水酸化ニッケルを用いることで、従来のコバルトと亜鉛等とを含有させていないオキシ水酸化ニッケルを用いた場合よりも、理論電気容量比を高めることが可能となり、このことはオキシ水酸化ニッケルの正極中での割合が増すにつれて、すなわち高性能化を進めるにつれて、顕著となる。
【００１９】
即ち、前述もしたように、理論電気容量比には安全性・信頼性を確保できる上限値があり、当該上限値はいかなる状況でも守らねばならないのであるが、従来のコバルト、亜鉛及びＡ群の元素を含有させていないオキシ水酸化ニッケルを正極活物質として用いた場合には、作製直後において理論電気容量比の上限値は守っていても、高温で保存されると、その高温保存中に正極の自己放電によって正極理論容量が減少するので、高温保存後にはその正極理論容量が減少した分だけ理論電気容量比が高くなってしまい、当該高温保存後の理論電気容量比が上限値を超えると安全性・信頼性が損なわれてしまうことになる。よって、電池作製時には、高温保存後にもその理論電気容量比が上限値を超えないように、高負荷特性を犠牲にしてでも正極理論容量を低く抑えておく必要があった。
【００２０】
ところが、本発明で用いるコバルトと亜鉛、若しくは更にＡ群（Ａ群：Ａｌ，Ｃａ，Ｍｇ，Ｔｉ，Ｓｃ，Ｆｅ，Ｍｎ，Ｙ，Ｙｂ，Ｅｒ）のうちの少なくともいずれか１つの元素を含有させたオキシ水酸化ニッケルでは、従来のコバルトと亜鉛とを含有させていないオキシ水酸化ニッケルに比較して、正極利用率の向上と自己放電率の低減化が図れるため、高温保存による理論電気容量比の変化が少なくなり、もって従来のコバルトと亜鉛とを含有させていないオキシ水酸化ニッケルの場合ほど、当初から理論気容量比を低く抑えておく必要はなく、高負荷特性を向上させたアルカリ一次電池が得られるようになる。このようにして、放電特性などの高性能化を図りながらも、過放電時の安全性・信頼性を確保したアルカリ一次電池を提供することが可能になる。
【００２１】
【発明の実施の形態】
以下に、本発明に係るアルカリ一次電池の好適な実施形態例について、参考形態例とともに説明する。
【００２２】
《第１参考形態》
＝＝＝正極の作製＝＝＝
ニッケルとコバルトと亜鉛との原子量比率が所定の比率となるように硫酸ニッケルと硫酸コバルトと硫酸亜鉛とを混合した混合溶液１０００ｍｌを、３０℃に保持した状態の反応槽中で、更に水酸化ナトリウム水溶液を加えて攪拌する。１時間程度攪拌した後、生成した沈殿物をろ過して取り出した後、水洗により洗浄を行う。洗浄後、常温で真空乾燥させて粉体サンプルを得る。
【００２３】
次いで、１０モル／ｌの水酸化ナトリウム水溶液に上記の粉体サンプルを１００ｇ加えて攪拌し、溶液温度を３０℃〜６０℃に保つ。前記溶液を攪拌しながら、１０重量％の次亜塩素酸ナトリウム水溶液５００ｍｌを加えていき１時間程度攪拌を行った後、沈殿物をろ過により取り出し、水洗により洗浄を行った後、６０℃以下の温度にて真空乾燥を行う。
【００２４】
合成したオキシ水酸化ニッケルは、プラズマ発光分光分析装置（セイコー電子工業製  SPS4000）を用いて定量分析を実施し所定の組成であることを確認した。
【００２５】
上記手法で得たコバルトと亜鉛のみを含有させたオキシ水酸化ニッケルでなる正極活物質と、導電剤（黒鉛粉末）、並びに電解液（４０重量％  水酸化カリウム水溶液）とを重量比１００：１０：５の割合で混合して、混合物を作製し、加圧成型を行うことで中空状の円筒体を作製して正極とする。
【００２６】
＝＝＝負極の作製＝＝＝
負極活物質として、亜鉛粉末と、酸化亜鉛を飽和状態で含む水酸化カリウム水溶液と、アクリル酸樹脂とを重量比６０：４０：１の割合で混合して、ゲル状の負極とする。
【００２７】
＝＝＝電池の作製＝＝＝
図１に示すように、上記正極成形体２を有底筒体状の電池缶４内に密着させた状態で挿入配置するとともに、その正極成形体２の内側に、ポリプロピレン系不織布を底側を閉じて円筒状に加工したセパレータ６を挿入配置し、次に電解液として、４０重量％Ｋ０Ｈ水溶液を注液した後、このセパレータ６の内側の中心部分に負極８を注入充填する。
【００２８】
上記電池缶４の開口は、集電子１０、ガスケット１２、負極蓋１４が一体化された負極端子１６を用いて密閉し、目的とする単三サイズのアルカリ電池をインサイドアウト型に作製する。
【００２９】
そして、参考例１としてＣｏを５モル％、Ｚｎを８モル％含有させたオキシ水酸化ニッケルを正極活物質として用いたものを、また参考例２としてＣｏ，Ｚｎをそれぞれ５モル％ずつ含有させたオキシ水酸化ニッケルを正極活物質として用いたものをそれぞれ作製した。
【００３０】
なお、その際に比較例１として、Ｃｏ，Ｚｎを含有させていないオキシ水酸化ニッケルを正極活物質として用いたものも作製した。
【００３１】
ここで、正極充填量（重量）は一定とし、負極活物質の充填量（重量）を変えて理論電気容量比を変更した。即ち、当該理論電気容量比は、比較例１では１．１９，１．１０，１．００，０．９７，０．９５の５種に設定し、参考例１と参考例２とは１．１９，１．１５，１．１０，１．０６の４種にそれぞれ設定して作製した。
【００３２】
そして、このように作製した各電池について、放電特性評価、過放電時の安全性・信頼性評価を行った。その結果を下表１、２、３に示す。
【００３３】
【表１】
0004243449.tif 000002
【表２】
0004243449.tif 000003
【表３】
0004243449.tif 000004
注１）（−／＋）比は理論電気容量比を示した。
注２）１ＷＣＰ放電は、１Ｗ定電力放電持続時間（終止電圧１Ｖ）について、比較例１  （−／＋）比０．９５の場合を１００とした相対的数値であり、ｎ＝３の平均値を示した。
注３）過放電は１０Ω定抵抗１週間連続放電後漏液なしの場合は○、漏液発生の場合は×で示した。
注４〉理論電気容量比はオキシ水酸化ニッケルの重量当たり理論電気容量を２９２ｍＡｈ／ｇ、亜鉛の重量当たり理論容量を８２０ｍＡｈ／ｇとして算出した。
【００３４】
上記の表１〜３にて明らかなように、比較例１では理論電気容量比が１．００でも、過放電時に漏液が発生するものが見られているが、参考例１および参考例２では１．１０まで安全性・信頼性が保たれている。また、放電特性においては、比較例１、参考例１，２ともに理論電気容量比が高くなるにつれて良くなるものであった。
【００３５】
従って、正極合剤中に、正極活物質としてコバルトと亜鉛のみを含有させたオキシ水酸化ニッケルを含み、その理論電気容量比を１．１０以下となした本発明の第１参考形態のアルカリ一次電池にあっては、正極の利用率の向上と自己放電率の低減化とを図りつつ、従来のコバルトと亜鉛とを含有させていないオキシ水酸化ニッケルを用いる場合よりも、理論電気容量比を高めることができ、しかも当該高容量化・高負荷特性の改善を図った電池構成としても、過放電時の安全性・信頼性を確保することができるようになる。
【００３６】
《第２参考形態》
第１参考形態の参考例１における正極活物質を、一般組成Ｎｉ0.89Ｃｏ0.05Ｚｎ0.05Ａ0.01ＯＯＨとして表記されるオキシ水酸化ニッケルに置き換えた単三サイズのアルカリ電池を、第２参考形態として作製した。ここで、Ａは｛Ａ１，Ｃａ，Ｍｇ，Ｔｉ，Ｓｃ，Ｆｅ，Ｍｎ，Ｙ，Ｙｂ，Ｅｒ｝の１０種から選ばれる元素であり、Ａの各元素に対応させて参考例３〜１２を作製し、かつ各参考例３〜１２毎に、理論電気容量比を１．１９，１．１５，１．１０の３種に設定したものを用意した。電池構成は用いる正極活物質を変更した以外は第１参考形態の参考例１と同様とした。ここで、正極充填量（重量）は一定とし、負極活物質の充填量（重量）を変えて理論電気容量比を変更した。また比較対象として第１参考形態の説明で示した比較例１、及び参考例２を用いた。
【００３７】
なお、当該第２参考形態では、正極は以下のようにして作製した。即ち、上記Ａのいずれかの元素とニッケル、コバルト、亜鉛とのそれぞれの原子量比率が所定の比率となるようにＡ元素の硫酸塩と硫酸ニッケルと硫酸コバルトと硫酸亜鉛とを混合した混合溶液１０００ｍｌを、３０℃に保持した状態の反応槽中で、更に水酸化ナトリウム水溶液を加えて攪拌する。１時間程度攪拌した後、生成した沈殿物をろ過して取り出し、水洗による洗浄後、常温で真空乾燥させて粉体サンプルを作製する。次いで、１０モル／ｌの水酸化ナトリウム水溶液に上記粉体サンプルを１００ｇ加えて攪拌し、溶液温度を３０℃〜６０℃に保ちつつ当該溶液を攪拌しながら、１０重量％の次亜塩素酸ナトリウム水溶液５００ｍｌを加えていき１時間程度攪拌を行った後、沈殿物をろ過により取り出し、水洗により洗浄を行った後、６０℃以下の温度にて真空乾燥を行う。そして、上記手法で得たＡ元素とコバルトと亜鉛とを含有させたオキシ水酸化ニッケルでなる正極活物質と、導電剤（黒鉛粉末）、並びに電解液（４０重量％  水酸化カリウム水溶液）とを重量比１００：１０：５の割合で混合して、混合物を作製し、加圧成型を行うことで中空状の円筒体を作製して正極とした。
【００３８】
このようにして作製した各電池について、放電特性評価、過放電時の安全性・信頼性評価を行った。その結果を下表４に示す。
【００３９】
【表４】
0004243449.tif 000005
注１）（−／＋）比は理論電気容量比を示した。
注２）１Ｗ ＣＰ放電は１Ｗ定電力放電持続時間（終止電圧１Ｖ〉について、従来例１の場合を１００とした相対的数値であり、（−／＋）比１．１０の場合のｎ＝３での平均値を示した。
注３）過放電は１０Ω定抵抗１週間連続放電後漏液なしの場合は○、漏液発生の場合は×で示した。
注４）理論電気容量比はオキシ水酸化ニッケルの重量当たり理論容量を２９２ ｍＡｈ／ｇ、亜鉛の重量当たり理論容量を８２０ｍＡｈ／ｇとして算出した。
【００４０】
上記の表４から明らかなように、当該第２参考形態に係る構成の参考例３〜１２のアルカリ一次電池では、前述の第１参考形態に係る構成の参考例２に比較して、放電特性の向上が見られて出力特性が良くなっており、しかも過放電時についても参考例２と同様に、理論容量比を１．１０まで高めても安全性は確保されていた。
【００４１】
《第１実施形態》
第１実施形態では、Ｃｏ，Ｚｎをそれぞれ５モル％ずつ含有させたオキシ水酸化二ッケルと二酸化マンガンとの割合［ＮｉＯＯＨ：ＭｎＯ２］を重量比５０：５０で混合したものを正極活物質に用いた実施例１と、その割合［ＮｉＯＯＨ：ＭｎＯ２］を重量比７５：２５で混合したものを正極活物質に用いた実施例２とを作製した。電池構成としては、用いる正極活物質に二酸化マンガンを更に加えて変更した点以外は、第１参考形態と同様にして、単三サイズのアルカリ電池を作製した。
【００４２】
その際に、Ｃｏ，Ｚｎを含有させていないオキシ水酸化ニッケルと二酸化マンガンとを重量比０：１００で混合した正極活物質（つまり二酸化マンガンのみ）を用いたものを比較例２として作製し、また重量比５０：５０で混合したものを比較例３として作製し、さらに重量比７５：２５で混合したものを比較例４として作製した。
【００４３】
また、正極充填量は一定とし、負極活物質の充填量を変えて理論電気容量比を変更した。ここで、当該理論電気容量比は、比較例２では１．３０，１．２５，１．２０，１．１５の４種に、比較例３と実施例１では１．２０，１．１５，１．１２，１．０８の４種に、比較例４と実施例２では１．１７，１．１２，１．０５，１．００の４種にそれぞれ設定した。
【００４４】
そして、このように作製した各電池について、放電特性評価、過放電時の安全性・信頼性評価を行った。その結果を下表５、６、７に示す。
【００４５】
【表５】
0004243449.tif 000006
＊）放電特性は、１Ｗ定電力放電持続時問（終止電圧１Ｖ）について、
比較例２（−／＋）比１．１５の場合を１００とした相対的数値であり、
ｎ＝３の平均値を示した。
【００４６】
【表６】
0004243449.tif 000007
＊）放電特性は、１Ｗ定電力放電持続時間〈終止電圧１Ｖ）について、比較例３（−／＋）比１．０８の場合を１００とした相対的数値であり、ｎ＝３の平均値を示した。
【００４７】
【表７】
0004243449.tif 000008
＊）放電特性は、１Ｗ定電力放電持続時間〈終止電圧１Ｖ）について、比較例４（−／＋）比１．００の場合を１００とした相対的数値であり、ｎ＝３の平均値を示した。
注１）（−／＋）比は理論電気容量比を示した。
注２）過放電は１０Ω定抵抗１週間連続放電後に漏液なしの場合は○、漏液発生の場合は×を示した。
注３）理論電気容量比はオキシ水酸化ニッケルの重量当たり理論電気容量を２９２ｍＡｈ／ｇ、二酸化マンガンの重量当たり理論容量を３０８ｍＡｈ／ｇ、亜鉛の重量当たり理論容量を８２０ｍＡｈ／ｇとして算出した。
【００４８】
上記の表５〜７にて明らかなように、当該第１実施形態の構成に係るアルカリ一次電池の実施例１，２はともに、前述の第１参考形態の参考例１と同様に、比較例３，４では過放電時に漏液が発生するような高い理論電気容量比であっても、過放電時の安全性・信頼性が保たれている。また、放電特性においては、両実施例１，２ともに理論電気容量比が大きくなるにつれて良くなっていた。
【００４９】
《第２実施形態》
単三サイズのアルカリ電池を作製した。その際に一般組成Ｎｉ0.89Ｃｏ0.05Ｚｎ0.05Ａ0.01ＯＯＨとして表記されるオキシ水酸化ニッケルと二酸化マンガンを重量比５０：５０で混合したものを正極活物質に用いたものを、実施例３〜１２として作製した。ここで、Ａは｛Ａｌ，Ｃａ，Ｍｇ，Ｔｉ，Ｓｃ，Ｆｅ，Ｍｎ，Ｙ，Ｙｂ，Ｅｒ｝の１０種から選ばれる元素である。また比較対象として第１実施形態で示した比較例３と実施例１とを用いた。第２実施形態の電池構成としては、用いる正極活物質に二酸化マンガンを更に加えて変更した点以外は、第２参考形態と同様とした。また、正極充填量（重量）は一定とし、負極活物質の充填量（重量）を変えて理論電気容量比を変更した。ここで、当該理論電気容量比は、１．２０，１．１５，１．１２，の３種にそれぞれ設定した。
【００５０】
そして、このように作製した各電池について、放電特性評価、過放電時の安全性・信頼性評価を行った。その結果を下表８に示す。
【００５１】
【表８】
0004243449.tif 000009
注１）（−／＋）比は理論電気容量比を示した。
注２）１Ｗ ＣＰ放電は、１Ｗ定電力放電持続時間（終止電圧１Ｖ）について、比較例３の場合を１００とした相対的数値であり、（−／＋）比１．１５の場合のｎ＝３での平均値を示した。
注３〉過放電は１０Ω定抵抗１週間連続放電後漏液なしの場合は○、漏液発生の場合は×で示した。
注４）理論電気容量比はオキシ水酸化ニッケルの重量当たり理論電気容量を２９２ｍＡｈ／ｇ、亜鉛の重量当たり理論容量を８２０ｍＡｈ／ｇ、二酸化マンガンの重量当たり理論容量を３０８ｍＡｈ／ｇとして算出した。
【００５２】
上記の表８にて明らかなように、当該第２実施形態の構成に係るアルカリ一次電池の実施例３〜１２では、第１実施形態の実施例１に比較して、放電特性の更なる向上が見られて出力特性が良くなっており、しかも過放電時についても、実施例１と同様に理論容量比を１．１５まで高めても安全性は確保されていた。
【００５３】
なお、上記各参考例１〜１２と実施例１〜１２及び比較例１〜４において、理論電気容量比を変更するにあたっては、正極合剤の充填量（重量）を一定にして負極材料の充填量（重量）を変更するようにしているが、具体的には以下のような手法により理論電気容量比の調節を行った。
【００５４】
即ち、正極合剤の充填量（重量）と配合組成から、正極活物質であるオキシ水酸化ニッケル、二酸化マンガンのそれぞれの充填量（重量）Ｗｎｇ，Ｗｍｇを求める。求めた充填量（重量）と重量当たり理論容量から（オキシ水酸化ニッケル：２９２ｍＡｈ／ｇ、二酸化マンガン：３０８ｍＡｈ／ｇとして）充填されたオキシ水酸化ニッケルと二酸化マンガンの各理論容量を求め、その和を正極の総理論容量とする。そして、この正極の総理論容量に対して負極理論容量、つまり負極充填量（重量）を調節して理論電気容量比を所望値に合致させることになる。即ち、正極理論容量と所望の理論電気容量比から負極理論容量が決定される。この負極理論容量と亜鉛の重量当たり理論容量から（８２０ｍＡｈ／ｇとして）、亜鉛充填量（重量）が決定される。さらに亜鉛充填量（重量）と負極配合組成から負極ゲル充填量（重量）が決定され、当該負極ゲル重量を充填することになる。
【００５５】
【発明の効果】
以上に説明したように、本発明によればコバルトと亜鉛、若しくは更にＡｌ，Ｃａ，Ｍｇ，Ｔｉ，Ｓｃ，Ｆｅ，Ｍｎ，Ｙ，Ｙｂ，Ｅｒのうちのいずれか１つを含有させてなるオキシ水酸化ニッケルをアルカリ一次電池の正極活物質に用いることで、正極の利用率の向上と自己放電率の低減化とを図りつつ、従来のコバルトと亜鉛等とを含有させていないオキシ水酸化ニッケルを用いる場合よりも理論電気容量比を高めることができ、しかも当該高容量化・高負荷特性の改善を図った電池構成としても、過放電時の安全性・信頼性を確保することが可能となる。
【００５６】
また、既存のアルカリ電池に対し、正極の二酸化マンガンにオキシ水酸化ニッケルを混合することで高負荷特性を向上させることが可能になり、この場合には、正極の総理論容量は充填した二酸化マンガンとオキシ水酸化ニッケルの各理論容量の和となる。
【図面の簡単な説明】
【図１】本発明に係るアルカリ一次電池の縦断面図である。
【符号の説明】
２  正極成形体
４  電池缶
６  セパレータ
８  負極
１０  集電子
１２  ガスケット
１４  負極蓋
１６  負極端子
【図１】
0004243449.tif 000010